(57)【要約】本発明は低粘性自己脱気広告フィルムを提供する。該低粘性自己脱気広告フィルムは、広告フィルム層、ドット接着剤層および剥離層を含み、前記広告フィルム層の背面と前記ドット接着剤層との間にさらに接着促進層が設けられ、前期ドット接着剤層は互いに独立した4つ以上の接着剤ドットから構成され、前記ドット接着剤層の面積は前記接着促進層の面積の30〜80％であることを特徴とする。本発明は、広告消耗品分野に優れた脱気性を有し、低粘性で着脱可能、再利用可能、且つ長期間張り付けても脱落しない広告フィルムを提供する。同時に、気泡が発生しやすい、残留接着剤が多い、再利用不可能、低粘性で脱落しやすいなどの広告消耗品分野に存在する4つの主な問題を解決し、作業の利便性と優れた製品性能を提供する。
2019508751.tif 000002
【特許請求の範囲】
【請求項１】
広告フィルム層、ドット接着剤層および剥離層を含み、前記広告フィルム層の背面と前記ドット接着剤層との間に接着促進層がさらに設けられ、前記ドット接着剤層は互いに独立した4つ以上の接着剤ドットから構成され、前記ドット接着剤層の面積は前記接着促進層の面積の30〜80％であることを特徴とする低粘性自己脱気広告フィルム。
【請求項２】
前記ドット接着剤層の各接着剤ドットは、円柱、立方体、直方体、円錐、台形、菱面体、中空円形体、半円または小半円のうちのいずれか１つであることを特徴とする、請求項１に記載の低粘性自己脱気広告フィルム。
【請求項３】
前記接着剤ドットの内径は0.1〜5mm、厚さは0.005〜2mmであることを特徴とする、請求項１に記載の低粘性自己脱気広告フィルム。
【請求項４】
前記接着剤ドットと接着剤ドットの間に脱気隙間が形成され、前記脱気隙間の幅は0.02〜5mmであることを特徴とする、請求項１に記載の低粘性自己脱気広告フィルム。
【請求項５】
前記ドット接着剤層の180°剥離強度は、0.01〜3N/25mmであることを特徴とする、請求項１に記載の低粘性自己脱気広告フィルム。
【請求項６】
前記接着剤ドットの主な化学成分は、ポリアクリレート、ポリオルガノシロキサン、ポリウレタン、ゴムおよび熱可塑性エラストマーのうちの1つまたは２つ以上であり、ドット接着剤の作業粘度は1000〜50000mPa・sであることを特徴とする、請求項１に記載の低粘性自己脱気広告フィルム。
【請求項７】
前記広告フィルム層は、PETフィルム、PPフィルム、PP合成紙、PVCフィルム、PCフィルム、PSフィルム、PEフィルム、PIフィルムのうちの1種、または2種以上からなる複合フィルムのうちのいずれか１つであることを特徴とする、請求項１に記載の低粘性自己脱気広告フィルム。
【請求項８】
前記広告フィルム層の正面には、UVインク、弱溶剤インク、水性インクおよびHP latexインクによるインクジェット印刷、ならびにHP Indigoデジタル印刷、レーザートナー印刷、および従来のインク印刷に用いる印刷適応層が塗布され、前記印刷適応層の厚さは、0.2μm〜50μmであることを特徴とする、請求項１に記載の低粘性自己脱気広告フィルム。
【請求項９】
前記剥離層は、PPフィルム、PETフィルム、PEフィルム、およびシリコーンオイルまたはフッ素離型剤を有するPPフィルム、PETフィルム、PE離型フィルムまたは離型紙のうちのいずれか１つであることを特徴とする、請求項１に記載の低粘性自己脱気広告フィルム。
【請求項１０】
製造方法としては、前記広告フィルム層の背面に前記接着促進層を塗布した後、剥離層転写塗布法により前記接着促進層上に規則正しいドット接着剤を転写することにより、ドット接着剤とドット接着剤との間に隙間が形成され、優れた自己脱気性が得られることを特徴とする、請求項１に記載の低粘性自己脱気広告フィルム。
【発明の詳細な説明】
【技術分野】
【０００１】
本発明は広告消耗品分野に所属するものであり、特に低粘性自己脱気広告フィルムに関するものである。
【背景技術】
【０００２】
広告フィルムは、広告消耗品として、様々な広告掲示分野で広く利用されており、デジタル画像の発展に伴い、その使用量が増加し、大型広告の展示、室内ポスターの掲示、アート写真、デジタルテキストの出力などに多く利用されている。広告フィルムの正面にはカラーインクジェット印刷、デジタル印刷、または従来のインク印刷により図や文字が印刷され、背面には接着剤が塗布される。従来の粘着広告フィルムは、一般的に高粘性で着脱不可能で通常の粘着脱気性を有する汎用製品であり、一部は高粘性で着脱不可能で優れた粘着脱気性を有する、または低粘性で着脱可能で、通常の脱気性を有する特殊製品である。高粘性製品は、強い接着力を有する接着剤が用いられるため、被着体の表面に残留接着剤が残りやすく、被着体の表面の後清掃が困難になり、被着体の表面が破損されることもあるため、使用範囲が狭く、特許文献１〜４に記載の製品のように、使い捨ての場合が多い。市販されている低粘性で着脱可能な製品には、低粘性感圧接着剤が一般的に使用され、その接着性は低く、残留接着剤が残りにくい。しかし、特許文献５〜７が挙げる製品のように、全体を塗布する方法で接着剤層を塗布するため、貼り付ける時の背面接着剤層の脱気性が悪くなり、粘着面に気泡が発生しやすく、気泡の除去が困難であり、貼り付け時の平坦性および作業の利便性に影響を及ぼす。しかし、優れた脱気性を有し、低粘性で着脱可能な背面接着剤の広告消耗品はまだ市販されていない。
【０００３】
そのため、低粘性で着脱可能、再利用可能、優れた脱気性を有し、長時間粘着可能な広告フィルムの開発が求められている。
【先行技術文献】
【特許文献】
【０００４】
【特許文献１】CN201510406570.5
【特許文献２】CN201420726053.7
【特許文献３】CN200920198832.3
【特許文献４】CN200720114828.5
【特許文献５】CN201520267528.5
【特許文献６】CN201520019005.9
【特許文献７】CN201520018725.3
【発明の概要】
【発明が解決しようとする課題】
【０００５】
粘着広告消耗品の分野において、優れた脱気性を有するが、高粘性で着脱不可能な製品、または低粘性で着脱可能であるが、脱気性が普通である製品のみが市販されている現状に対して、本発明は、優れた脱気性を有しながら、低粘性で着脱可能な低粘性自己脱気広告フィルムを提供し、貼り付けが便利であり、且つ再利用可能な広告消耗品を提供する。
【課題を解決するための手段】
【０００６】
広告フィルム層、ドット接着剤層および剥離層を含む低粘性自己脱気広告フィルムであって、広告フィルム層の背面とドット接着剤層との間には接着促進層がさらに設けられており、ドット接着剤層は互いに独立した4つ以上の接着剤ドットから構成され、ドット接着剤層の面積は接着促進層の面積の30〜80％である低粘性自己脱気広告フィルム。
【０００７】
上記ドット接着剤層の各接着剤ドットは、円柱、立方体、直方体、円錐、台形、菱面体、中空円形体、半円または小半円のうちのいずれか１つである。
【０００８】
上記接着剤ドットの内径は0.1〜5mm、厚さは0.005〜2mmである
【０００９】
上記接着剤ドットと接着剤ドットの間には脱気溝が形成され、脱気溝の幅は0.02〜5mmである。
【００１０】
上記ドット接着剤層の180°剥離強度は、0.01〜3N/25mmである。
【００１１】
上記接着剤ドットの主な化学成分としては、ポリアクリレート、ポリオルガノシロキサン、ポリウレタン、ゴムおよび熱可塑性エラストマーのうちの1つまたは２つ以上である。ドット接着剤の作業粘度は1000〜50000mPa・sである。粘度が1000mPa.s未満であると、ドット接着剤の成形が難しくなり、粘度が50000mPa.s以上になると、粘度が高すぎるためが塗布が困難になる。
【００１２】
上記広告フィルム層は、PETフィルム、PPフィルム、PP合成紙、PVCフィルム、PCフィルム、PSフィルム、PEフィルム、PIフィルムのうちの1種、または2種以上からなる複合フィルムのうちのいずれか１つである。
【００１３】
上記広告フィルム層の正面には、UVインク、弱溶剤インク、水性インクおよびHP Latexインクによるインクジェット印刷、ならびにHP Indigoデジタル印刷、レーザートナー印刷、および従来のインク印刷に用いる印刷適応層が塗布される。印刷適応層の厚さは、0.2μm〜50μmである。
【００１４】
上記剥離層は、PPフィルム、PETフィルム、PEフィルム、およびシリコーンオイルまたはフッ素離型剤を有するPPフィルム、PETフィルム、PE離型フィルムまたは離型紙のうちのいずれか１つである。
【００１５】
低粘性自己脱気広告フィルムの製造方法は、広告フィルム層の背面に接着促進層を塗布した後、剥離層転写塗布法により接着促進層上に規則正しいドット接着剤を転写することにより、接着剤ドットと接着剤ドットの間に隙間が形成され、優れた自己脱気性が得られることを特徴とする。
【発明の効果】
【００１６】
本発明は、広告消耗品分野に優れた脱気性を有し、低粘性で着脱可能、再利用可能、且つ長時間粘着可能な広告フィルムを提供する。同時に、気泡が発生しやすい、残留接着剤が多い、再利用不可能、低粘性で脱落しやすいなどの広告消耗品分野に存在する4つの主な問題を解決し、作業の利便性と優れた製品性能を提供する。
【００１７】
本発明は、カップリング剤と下塗促進剤を配合した接着促進層を採用しており、中剥離力および低剥離力でも接着剤ドットがベースフィルムに対して優れた付着力を有する。
【００１８】
本発明では、広告フィルム層の背面の接着促進層の一部に剥離層転写塗布法により塗布を行い、必要に応じて局部接着剤ドットの大きさ及び形状を自由に調整することができ、接着剤ドットの間にできた隙間により、広告フィルムを貼り付ける時に気路が形成され、製品に優れた脱気性を持たせる。これにより、道具を使用せず、手作業だけで気泡を残さずに貼り付けることができる。接着層は低粘性で着脱可能だが、転写塗布後、接着剤ドットは広告フィルム基材に対して優れた付着力を産生し、且つ接着層は優れた耐老化性を有する。
【図面の簡単な説明】
【００１９】
【図１】図１は、本発明の本体構造の断面図を示す。
【図２】図２は、図1における離型膜を除去した後のドット接着剤層の正面図を示す。図の説明：1 、広告フィルム層；2、接着促進層；3、ドット接着剤層；4、剥離層。
【発明を実施するための形態】
【００２０】
本発明の一実施形態を、図面を参照してさらに説明する。
【００２１】
広告フィルム層、ドット接着剤層および剥離層を含む低粘性自己脱気広告フィルムであり、広告フィルム層の背面とドット接着剤層との間にさらに接着促進層が設けられている。ドット接着剤層は4つ以上のお互いに独立した接着剤ドットから構成され、ドット接着剤層の面積は接着促進層の面積の30〜80％である。
【００２２】
上記ドット接着剤層の各接着剤ドットは、円柱、立方体、直方体、円錐、台形、菱面体、中空円形体、半円または小半円の中のいずれか１つである。
【００２３】
上記接着剤ドットの内径は0.1〜5mm、好ましくは、0.5-2mmであり、接着剤ドットの厚さは0.005〜2mm、好ましくは、0.01-1mmである
【００２４】
上記接着剤ドットと接着剤ドットの間には脱気隙間が設けられ、脱気隙間の幅は0.02〜5mmである。
【００２５】
上記ドット接着剤層における180°剥離強度は、0.01〜3N/25mmである。
【００２６】
上記接着剤ドットの主な化学成分としては、ポリアクリレート、ポリオルガノシロキサン、ポリウレタン、ゴムおよび熱可塑性エラストマーのうちの1つまたは２つ以上である。
【００２７】
上記広告フィルム層としては、PETフィルム、PPフィルム、PP合成紙、PVCフィルム、PCフィルム、PSフィルム、PEフィルム、PIフィルムのうちの1種、または2種以上からなる複合フィルムのうちのいずれか１つである。
【００２８】
上記広告フィルム層の正面には、UVインク、弱溶剤インク、水性インクおよびHP Latexインクによるインクジェット印刷、ならびにHP Indigoデジタル印刷、レーザートナー印刷、および従来のインク印刷に用いる印刷適応層が塗布される。印刷適応層の厚さは、0.2μm〜50μmである。
【００２９】
上記剥離層は、PPフィルム、PETフィルム、PEフィルム、およびシリコーンオイルまたはフッ素離型剤を有するPPフィルム、PETフィルム、PE離型フィルムまたは離型紙のうちのいずれか１つである。
【００３０】
低粘性自己脱気広告フィルムの製造方法は、広告フィルム層の背面に接着促進層を塗布した後、剥離層転写塗布法により接着促進層上に規則正しい接着剤ドットを転写することにより、接着剤ドットと接着剤ドットの間に隙間が形成され、優れた自己脱気性が得られる。
【００３１】
本発明の実施例1〜3によって調製された低粘度自己脱気広告フィルムと、既存の広告フィルムの性能を比較した結果は以下のようになる。
【００３２】
既存の広告フィルムには、比較例1の高粘性広告フィルムと比較例2の低粘性広告フィルムの2種類がある。
【００３３】
【表１】
2019508751.tif 000003
上記の表が示すように、本発明によって得た低粘性自己脱気広告フィルムは、従来技術と比べて自己脱気および再利用可能な点で、顕著なメリットを有する。
【００３４】
以上の説明は、本発明の技術的範囲を限定するものではなく、本発明の技術的な主旨を逸脱しない範囲内で行う実施例に対する変更は、可能である。
【図１】
2019508751.tif 000004
【図２】
2019508751.tif 000005
【国際調査報告】
2019508751.tif 000006
2019508751.tif 000007
2019508751.tif 000008
2019508751.tif 000009
2019508751.tif 000010
2019508751.tif 000011